СПОСОБ ПОЛУЧЕНИЯ НИЗКОЗАСТЫВАЮЩЕГО ДИЗЕЛЬНОГО ТОПЛИВА
METHOD FOR PRODUCING LOW-POUR-POINT DIESEL FUEL

Изобретение относится к каталитическим способам получения дизельного топлива с улучшенными низкотемпературными характеристиками (зимних и арктических сортов).
Получение дизельных топлив с улучшенными низкотемпературными характеристиками является одной из актуальнейших задач в современной нефтепереработке. Дизельные топлива, эксплуатируемые в холодных климатических условиях, должны обладать удовлетворяющими низкотемпературными свойствами - низкими значениями предельной температуры фильтруемости и температуры помутнения [ГОСТ Р 55475-2013]. Указанные регламентируемые свойства оказывают влияние на эффективную работу дизельных двигателей в условиях отрицательных температур. Получение низкозастывающих сортов дизельного топлива на нефтеперерабатывающих заводах основано на каталитическом процессе изодепарафинизации в среде водорода, в ходе которого целевой является реакция гидроизомеризации н-алканов сырья.
Гетерогенные катализаторы изодепарафинизации являются бифункциональными и, как правило, сочетают в себе кислотные центры среднепористых цеолитов MTT (ZSM-23), MRE (ZSM-48), FER (ZSM-35), TON (ZSM-22), AEL (SAPO-11), AFO (SAPO-31) и т.д., и металлические центры, возникающие вследствие введения благородных металлов, которые выполняют гидродегидрирующую функцию (US 2018/0355264, С01 G67/04, 13.12.2018; RU 2734969, B01J 37/30, 26.10.2020; RU 2627770, С01 G45/60, 11.08.2017).
-1
Известен способ получения низкосернистого низкозастывающего дизельного топлива (RU 2616003, С10 L10/16,  12.04.2017) включающий изодепарафинизацию гидроочищенной дизельной фракции, содержащей 0,001 мас.% и менее серы в смеси с водородом, совмещенную в одном реакторе с высокотемпературным гидрофинишингом. Процесс проводят при температурах 300-380°С, давлениях 4,0-5,5 МПа, объемных скоростях подачи сырья по отношению к объему катализатора изодепарафинизации 2,0-6,0 ч, соотношениях водород/сырье 350:1-700:1 нл/л. Главным недостатком предложенного способа является использование катализатора изодепарафинизации на основе благородных металлов, что значительно удорожает себестоимость процесса, а также высокие значения давления процесса и вовлечение в процесс исключительно гидроочищенных дизельных фракции (ГО ДТ), содержащих 0,001 мас.% и менее серы.
Поскольку использование благородных металлов предполагает высокую стоимость катализаторов и выдвигает особые требования к сырью из-за их чувствительности к сере и азоту, были предложены катализаторы изодепарафинизации на основе Ni, Mo, W, не содержащие благородных металлов (RU 2549617, B01J 29/072, 27.04.2015;  RU 2662934, B01 J29/072, 31.07.2018; RU 2612134, B01J 29/85, 02.03.2017).
-1
3
3
2
Известен катализатор и способ изодепарафинизации дизельных дистиллятов с его использованием (RU 2549617, B01J 29/072, 27.04.2015), где в качестве нефтяного сырья используют гидроочищенные прямогонные дизельные дистилляты, процесс проводят при температуре 250-400°С, давлении 2-5 МПа, объемной скорости подачи сырья 2,0-4,0 ч, при соотношении Н/сырье, равном 400-1200 нм/м. Главным недостатком предложенного способа высокая температура активации катализатора (480-500°С), предполагающая высокие энерго- и экономические затраты, что обуславливает сложность их применения в промышленных установках.
2
2
-1
-1
Наиболее близким к предлагаемому техническому решению является описанный в (RU 2662934, B01J 29/072, 31.07.2018) способ получения низкозастывающих дизельных топлив, согласно которому процесс осуществляют в присутствии циркулирующего водородсодержащего газа при соотношении Н/сырье=500-1250 Нл/л, при температуре 280-390°С, давлении 2,5-4,0 МПа, объемной скорости подачи сырья 1,5-5,0 ч в присутствии катализатора, содержащего в качестве кислотного компонента смесь высококремнеземных цеолитов (USY или β, ZSM-12, ZSM-11 или ЦВН), гидрирующие переходные металлы - оксиды никеля, молибдена и/или вольфрама, промотор - оксид бора и/или фосфора и связующее - оксид алюминия, а также металл группы IВ - оксид меди. Недостатком описанного изобретения является, прежде всего, способ приготовления катализатора, основанный на соэкструзии всех компонентов с последующим упариванием, сушкой и прокаливанием. Кроме того, как показывают примеры, для превращения ГО ДТ, подаваемого с объемными скоростями ≥ 5 ч, требуется значительное увеличение расхода водорода (используется отношение Н/сырье = 1250) и повышение температуры процесса до 390°С.
Изобретение решает задачу разработки эффективного процесса получения дизельного топлива с улучшенными низкотемпературными характеристиками.
2
2
2
4
11
6
5
7
2
4
2
5
6
5
7
2
2
3
Задача решается предлагаемым способом получения дизельного топлива с улучшенными низкотемпературными характеристиками путем изодепарафинизации гидроочищенных дизельных фракций в присутствии гетерогенного катализатора, который содержит, мас.%: [Ni(HO)][MoO(CHO)] - 19,2-66,9 или [Ni(NH)[HWO(CHO)] - 42,3-57,2, носитель - остальное, причем носитель одномерный среднепористый цеолит ZSM-23 со структурой MTT и модулем 48-120 в количестве 40-60 мас.% и связующее - γ-оксид алюминия, полученный из псевдобемита, синтезированного по технологии термической активации гиббсита в центробежном реакторе барабанного типа с последующей гидротермальной обработкой при температуре не менее 140°C - остальное; катализатор имеет удельную поверхность не менее 140 м/г, объем пор не менее 0,25 см/г, представляет собой гранулы с поперечным сечением в виде круга, трилистника или четырехлистника с диаметром описанной окружности не более 1,6 мм и длиной не более 10 мм;  после сульфидирования по известным метордикам получают катализатор, который содержит, мас.%: 7,0-14,0 Mo или 18,0-20,0 W, 2,0-7,0 Ni, 9,0-11,4 S; носитель - остальное, причем носитель содержит одномерный среднепористый цеолит ZSM-23 со структурой MTT и модулем 48-120  в количестве 40-60 мас.% и связующее - γ-оксид алюминия, полученный из псевдобемита, синтезированного по технологии термической активации гиббсита в центробежном реакторе барабанного типа с последующей гидротермальной обработкой при температуре не менее 140°C - остальное. Процесс проводят при температуре 340-390°С, давлении 3,5МПа, объемной скорости подачи сырья 3,5-5,0 ч-1, объемном отношении водород/сырье 450-900 нм3/м3. В качестве исходного сырья используют гидроочищенные дизельные фракции с содержанием азота до 20 ppm и содержанием серы более 500 ppm.
2
3
2
2
2
4
11
6
5
7
2
4
2
5
6
5
7
2
2
3
Катализатор для процесса получения дизельного топлива с улучшенными низкотемпературными характеристиками характеризуется оптимальным химическим составом катализатора, носитель которого представляет собой смесь одномерного среднепористого цеолита ZSM-23 со структурой MTT и модулем 48-120 и γ-AlO, полученного из псевдобемита, синтезированного по технологии термической активации гиббсита в центробежном реакторе барабанного типа с последующей гидротермальной обработкой при температуре не менее 140°С, катализатор содержит переходные гидрирующие металлы в виде комплексных соединений в количестве, мас.%: [Ni(HO)][MoO(CHO)] - 19,2-66,9 или [Ni(NH)[HWO(CHO)] - 42,3-57,2. Данные компоненты обеспечивают минимизацию нежелательного химического взаимодействия между активными металлами (Ni и Мо/W) и носителем, селективному получению наиболее активного сульфидного компонента - NiMoS/NiWS фазы типа II. Оптимальные текстурные характеристики, обусловленными присутствием в катализаторе одномерного среднепористого цеолита ZSM-23 и γ-AlO, полученного из псевдобемита, синтезированного по технологии термической активации гиббсита в центробежном реакторе барабанного типа с последующей гидротермальной обработкой при температуре не менее 140°C, обеспечивают получение носителя и катализатора, объем и размер пор которого обеспечивают доступ всех подлежащих превращению молекул сырья к активному компоненту, а также обеспечивает достаточную для промышленной эксплуатации прочность.
Технический результат складывается из следующих составляющих:
2
2
2
4
11
6
5
7
2
4
2
5
6
5
7
2
2
2
1. Наличие в составе используемого в процессе катализатора комплексных соединений никеля и молибдена/вольфрама [Ni(HO)][MoO(CHO)] или [Ni(NH)[HWO(CHO)] способствует более равномерному протеканию процесса их сульфидирования, позволяет повысить степень вхождения Ni в состав MoS/WS частиц и получать высокодисперсные частицы активного компонента - NiMoS/NiWS фазы II типа.
2. Химический состав используемого в процессе катализатора обуславливает максимальную активность в целевых реакциях, протекающих при изодепарафинизации дизельных фракций за счет использования среднепористого одномерного цеолита ZSM-23, размер и геометрия каналов которого препятствуют образованию сильно разветвленных молекул, наиболее подверженных крекингу, что позволяет улучшать низкотемпературные характеристики дизельного топлива без значительной потери в выходе за счет протекания реакций крекинга.
2
2
2
4
11
6
5
7
2
4
2
5
6
5
7
2
2
3
Изодепарафинизацию гидроочищенных дизельных фракций с различным содержанием остаточного азота (не более 20 ppm) и содержанием серы более 500 ppm, проводят при температурах 340-390°C, давлении 3,5 МПа, объемной скорости подачи сырья 3,5-5,0 ч-1, объемном отношении водород/сырье 450-900 нм3/м3 в присутствии гетерогенного катализатора, содержащего комплексные соединения состава, мас.%: [Ni(HO)][MoO(CHO)] - 19,2-66,9 или [Ni(NH)[HWO(CHO)] - 42,3-57,2, носитель - остальное, причем носитель содержит, мас.%: одномерный среднепористый цеолит ZSM-23 со структурой MTT и модулем 48-120 - 40-60,  и связующее - γ-оксид алюминия, полученный из псевдобемита, синтезированного по технологии термической активации гиббсита в центробежном реакторе барабанного типа с последующей гидротермальной обработкой при температуре не менее 140°C - остальное, который после сульфидирования по известным методикам приводит к получению катализатора, содержащего мас.%: 7,0-14,0 Mo  или 18,0-20,0 W, 2,0-7,0 Ni, 9,0-11,4 S; носитель - остальное, причем носитель содержит, мас.%: одномерный среднепористый цеолит ZSM-23 со структурой MTT и модулем 48-120 - 40-60,  и связующее - γ-оксид алюминия, полученный из псевдобемита, синтезированного по технологии термической активации гиббсита в центробежном реакторе барабанного типа с последующей гидротермальной обработкой при температуре не менее 140°C - остальное. Используемый катализатор имеет удельную поверхность не менее 140 м/г, объем пор не менее 0,25 см/г, представляет собой гранулы с поперечным сечением в виде круга, трилистника или четырехлистника с диаметром описанной окружности не более 1,6 мм и длиной не более 10 мм.
Сущность изобретения иллюстрируется следующими примерами.
Пример 1 согласно известному решению(RU 2662934, B01J 29/072, 31.07.2018).
3
2
3
Образец катализатора готовят методом влажного смешения - соэкструзией. В смесильную машину для получения 100 г катализатора загружают 15,7 г цеолита USY (модуль 31), 31,17 г цеолита ZSM-12 (модуль 90), 7,95 г цеолита ЦВН (модуль 75), 43,39 г гидрооксида алюминия, 1,53 г 70% азотной кислоты и перемешивают до однородного состояния. Затем вводят расчетное количество активных компонентов в виде солей соответствующих металлов: никеля азотнокислого - 15,64 г, меди азотнокислой - 2,72 г, молибдата аммония - 13,6 г, а также расчетное количество промотора - борной 5,31 г. Массу перемешивают до однородного состояния, затем упаривают и формуют на экструзионной машине в гранулы и провяливают. Катализатор сушат на воздухе при 120°С 4 ч и прокаливают 4 ч при температуре 550°С. Полученный катализатор содержит, мас. %: 10 MoO, 4 NiO, 0.9 CuO, 3 BO, остальное - носитель, содержащий, мас.%: 60 смесь цеолитов, остальное - оксид алюминия, причем смесь цеолитов содержит широкопористый - ультрастабильный USY, среднепористый - ZSM-12, цеолит структуры пентасил - ЦВН при следующем соотношении 2:4:1.
-1
2
Катализатор сульфидируют по одной из известных методик. В данном случае катализатор сульфидирован гидроочищенной дизельной фракцией, содержащей дополнительно 2,5 мас. % сульфидирующего агента - диметилдисульфида (ДМДС) - при объемной скорости подачи сульфидирующей смеси 2 ч и соотношении Н/сырье = 300 при температуре 240-340°С и давлении 3,5 МПа. Для поддержания сульфидной формы катализатора в процессе работы добавляют в сырье осерняющий агент диметилдисульфид. После сульфидирования получают катализатор, который содержит, мас. %: Мо - 6,7; Ni - 3,1; Cu - 0,7, B - 0,9; S - 6,1; носитель - остальное; при этом носитель содержит, мас. %: 60 смесь цеолитов, остальное - оксид алюминия, причем смесь цеолитов содержит широкопористый - ультрастабильный USY, среднепористый - ZSM-12, цеолит структуры пентасил - ЦВН при следующем соотношении 2:4:1.
3
-1
3
3
2
2
2
Катализатор тестируют в изодепарафинизации гидроочищенной дизельной фракции. Сырье имеет плотность 0,835-0,842 г/см, предельная температура фильтруемости (ПТФ) -3…-8, содержание фракции перегоняемой до 180°С - 5,0-8,2%. В гидроочищенную дизельную фракцию дополнительно добавляют осерняющий агент - диметилдисульфид (ДМДС) в количестве, необходимом для достижения ~500 ppm серы. Условия изодепарафинизации: объемная скорость подачи сырья 5,0 ч, соотношение Н/сырье = 450 нм Н/м сырья, давление 3,5 МПа, стартовая температура 320°С. Далее контролируют ПТФ полученного гидрогенизата. В случае недостижения значения ПТФ -38°С, поднимают температуру процесса и увеличивают соотношение Н/сырье.
Примеры 2-7 иллюстрируют предлагаемое техническое решение.
Пример 2
2
3
Носитель готовят следующим образом. Навеску 123 г порошка псевдобемита синтезированного по технологии термической активации гиббсита в центробежном реакторе барабанного типа с последующей гидротермальной обработкой при температуре не менее 140°C (Danilevich V.V. et al // Superlattices and Microstructures. 2018. V. 120. P. 148) и 67,4 г порошка цеолита ZSM-23 c модулем 48 помещают в корыто смесителя с Z-образными лопастями, пептизируют 1,5%-ным водным раствором азотной кислоты, после чего экструдируют при давлении 3,0-4,0 МПа через фильеру, обеспечивающую получение частиц с сечением в виде трилистника с диаметром описанной окружности 1,6 мм. Сформованные гранулы сушат при температуре 100°С и прокаливают при температуре 550°С. В результате получают носитель, содержащий, мас.%: цеолит ZSM-23 - 40, γ-AlO - остальное.
2
2
2
4
11
6
5
7
2
2
4
6
7
24
2
Готовят раствор, содержащий комплекс [Ni(HO)][MoO(CHO)], для чего в 30 мл дистиллированной воды при перемешивании последовательно растворяют 20,2 г лимонной кислоты, 6,7 г никеля (II) гидроксида Ni(ОН), 23,3 г парамолибдата аммония (NH)MoO∙4H.после полного растворения всех компонентов добавлением дистиллированной воды объем раствора доводят до 47 мл.
2
2
2
4
11
6
5
7
2
76.9 г полученного носителя пропитывают по влагоемкости 47 мл раствора, содержащего комплекс [Ni(HO)][MoO(CHO)] при 70°С в течение 30 мин. Затем катализатор сушат на воздухе 4 ч при 120°С.
3
2
3
2
3
Прокаленный катализатор содержит, мас. %: 18,0 МоО, 5,1 NiО, носитель - остальное; при этом носитель содержит цеолит - 40 мас. %, γ-AlO- остальное. Катализатор имеет удельную поверхность 180 м/г, объем пор - 0,28 см/г и представляет собой частицы с сечением в виде трилистника с диаметром описанной окружности 1,6 мм и длиной 3-7 мм.
2
3
Катализатор сульфидируют аналогично примеру 1. После сульфидирования катализатор содержит, мас. %: 12,0 Мо, 3,1 Ni, и 9,9 S, носитель - остальное; при этом носитель содержит цеолит - 40 мас. %, γ-AlO- остальное.
Изодепарафинизацию дизельной фракции проводят аналогично примеру 1, с той разницей, что содержание серы в исходном сырье ≥ 500 ppm и содержание азота ≤ 20 ppm.
Пример 3
2
3
Носитель готовят следующим образом. Навеску 82,2 г порошка псевдобемита синтезированного по технологии термической активации гиббсита в центробежном реакторе барабанного типа с последующей гидротермальной обработкой при температуре не менее 140°C и 101,1 г порошка цеолита ZSM-23 c модулем 48 помещают в корыто смесителя с Z-образными лопастями, пептизируют 1,5%-ным водным раствором азотной кислоты, после чего экструдируют при давлении 3,0-4,0 МПа через фильеру, обеспечивающую получение частиц с сечением в виде трилистника с диаметром описанной окружности 1,6 мм. Сформованные гранулы сушат при температуре 120°С и прокаливают при температуре 550°С. В результате получают носитель, содержащий, мас. %: цеолит ZSM-23 - 60, γ-AlO - остальное.
3
2
3
2
3
Раствор готовят аналогично примеру 2, с той разницей, что объем раствора доводят до 54 мл. Прокаленный катализатор содержит, мас. %: 18,0 МоО, 5,1 NiО, носитель - остальное; при этом носитель содержит цеолит - 60 мас.%, γ-AlO- остальное. Катализатор имеет удельную поверхность 181 м/г, объем пор - 0,30 см/г и представляет собой частицы с сечением в виде трилистника с диаметром описанной окружности 1,6 мм и длиной 3-7 мм.
2
3
Катализатор сульфидируют аналогично примеру 1. После сульфидирования катализатор содержит, мас.%: 12,0 Мо, 3,1 Ni, и 9,9 S, носитель - остальное; при этом носитель содержит цеолит - 60 мас. %, γ-AlO- остальное. Изодепарафинизацию дизельной фракции проводят аналогично примеру 2.
Пример 4
2
3
Готовят носитель по методике, аналогичной примеру 3. В результате получают носитель, содержащий, мас.%: цеолит ZSM-23 - 60, γ-AlO - остальное.
3
3
2
Готовят раствор аналогично примеру 2, с той разницей, что в качестве источника молибдена используют оксид молибдена MoO. Для чего в 40 мл дистиллированной воды при перемешивании последовательно растворяют 16,4 г лимонной кислоты, 18 г оксида молибдена МоО, 6,7 г никеля (II) гидроксида Ni(ОН). После полного растворения всех компонентов добавлением дистиллированной воды объем раствора доводят до 54 мл.
2
2
2
4
11
6
5
7
2
76,9 г полученного носителя пропитывают по влагоемкости 54 мл раствора, содержащего комплекс [Ni(HO)][MoO(CHO)] при 60°С в течение 40 мин. Затем катализатор сушат на воздухе 4 ч при 120°С.
3
2
3
2
3
Прокаленный катализатор содержит, мас.%: 18,0 МоО, 5,1 NiО, носитель - остальное; при этом носитель содержит цеолит - 60 мас. %, γ-AlO- остальное. Катализатор имеет удельную поверхность 176 м/г, объем пор - 0,33 см/г, средний диаметр пор - 10,3 нм, и представляет собой частицы с сечением в виде трилистника с диаметром описанной окружности 1,6 мм и длиной 3-7 мм.
2
3
Катализатор сульфидируют аналогично примеру 1. После сульфидирования катализатор содержит, мас. %: 12,0 Мо, 3,1 Ni, и 9,9 S, носитель - остальное; при этом носитель содержит цеолит - 60 мас. %, γ-AlO- остальное.  Изодепарафинизацию дизельной фракции проводят аналогично примеру 2.
Пример 5
Готовят носитель по методике, аналогичной примеру 3.
4
2
5
6
5
7
2
2
4
6
2
12
40
2
Готовят раствор, содержащий комплекс Ni(NH)[HWO(CHO)], для чего в 40 мл дистиллированной воды при перемешивании последовательно растворяют 21,7 г лимонной кислоты, 5,0 г никеля (II) гидроксида Ni(ОН) и 27,1 г метавольфрамата аммония (NH)HWO∙ХHO. После полного растворения всех компонентов добавлением дистиллированной воды объем раствора доводят до 54 мл.
4
2
5
6
5
7
2
72,2 г полученного носителя пропитывают по влагоемкости 54 мл раствора, содержащего комплекс Ni(NH)[HWO(CHO)] при 70°С в течение 60 мин. Затем катализатор сушат на воздухе 4 ч при 150°С.
3
2
3
2
3
Прокаленный катализатор содержит, мас.%: 24,0 WО, 3,8 NiО, носитель - остальное; при этом носитель содержит цеолит - 60 мас.%, γ-AlO- остальное. Катализатор имеет удельную поверхность 141 м/г, объем пор - 0,27 см/г и представляет собой частицы с сечением в виде трилистника с диаметром описанной окружности 1,6 мм и длиной 3-7 мм.
2
3
Катализатор сульфидируют аналогично примеру 1. После сульфидирования катализатор содержит, мас. %: 18,5 W, 2,9 Ni и 8.0 S, носитель - остальное; при этом носитель содержит цеолит - 60 мас. %, γ-AlO- остальное. Изодепарафинизацию дизельной фракции проводят аналогично примеру 2.
Пример 6
2
3
Носитель готовят следующим образом.  Навеску 53,3 г порошка псевдобемита синтезированного по технологии термической активации гиббсита в центробежном реакторе барабанного типа с последующей гидротермальной обработкой при температуре не менее 140°C и 62,5 г порошка цеолита ZSM-23 c модулем 100 помещают в корыто смесителя с Z-образными лопастями, пептизируют 1,5%-ным водным раствором азотной кислоты, после чего экструдируют при давлении 3,0-4,0 МПа через фильеру, обеспечивающую получение частиц с сечением в виде трилистника с диаметром описанной окружности 1,6 мм. Сформованные гранулы сушат при температуре 120°С и прокаливают при температуре 550°С. В результате получают носитель, содержащий, мас.%: цеолит ZSM-23 - 60, γ-AlO - остальное.
2
4
6
2
12
40
2
х
Раствор готовят по методике, аналогичной примеру 5, с той разницей, что последовательно растворяют 24,6 г лимонной кислоты, 7,6 г никеля (II) гидроксида Ni(ОН) и 27,1 г метавольфрамата аммония (NH)HWO∙HO. После полного растворения всех компонентов добавлением дистиллированной воды объем раствора доводят до 99,1 мл.
4
2
5
6
5
7
2
70,3 г полученного носителя пропитывают по влагоемкости 99,1 мл раствора, содержащего комплекс Ni(NH)[HWO(CHO)] при 70°С в течение 60 мин. Затем катализатор сушат на воздухе 4 ч при 130°С.
3
2
3
2
3
Прокаленный катализатор содержит, мас.%: 24,0 WО, 5,7 NiО, носитель - остальное; при этом носитель содержит цеолит - 60 мас.%, γ-AlO- остальное. Катализатор имеет удельную поверхность 166 м/г, объем пор - 0,28 см/г и представляет собой частицы с сечением в виде трилистника с диаметром описанной окружности 1,6 мм и длиной 5-7 мм.
2
3
Катализатор сульфидируют аналогично примеру 1. После сульфидирования катализатор содержит, мас.%: 18,5 W, 4,4 Ni и 8.8 S, носитель - остальное; при этом носитель содержит цеолит - 60 мас. %, γ-AlO- остальное. Изодепарафинизацию дизельной фракции проводят аналогично примеру 2.
Пример 7
2
3
Носитель готовят следующим образом. Навеску 53,3 г порошка псевдобемита синтезированного по технологии термической активации гиббсита в центробежном реакторе барабанного типа с последующей гидротермальной обработкой при температуре не менее 140°C и 63,2 г порошка цеолита ZSM-23 c модулем 64 помещают в корыто смесителя с Z-образными лопастями, пептизируют 1,5%-ным водным раствором азотной кислоты, после чего экструдируют при давлении 3,0-4,0 МПа через фильеру, обеспечивающую получение частиц с сечением в виде трилистника с диаметром описанной окружности 1,6 мм. Сформованные гранулы сушат при температуре 120°С и прокаливают при температуре 550°С. В результате получают носитель, содержащий, мас.%: цеолит ZSM-23 - 60, γ-AlO - остальное.
2
4
6
2
12
40
2
х
Раствор готовят по методике, аналогичной примеру 5, с той разницей, что последовательно растворяют 22,8 г лимонной кислоты, 5,0 г никеля (II) гидроксида Ni(ОН) и 28,6 г метавольфрамата аммония (NH)HWO∙HO. После полного растворения всех компонентов добавлением дистиллированной воды объем раствора доводят до 104,4 мл.
4
2
5
6
5
7
2
71,0 г полученного носителя пропитывают по влагоемкости 104,4 мл раствора, содержащего комплекс Ni(NH)[HWO(CHO)] при 70°С в течение 60 мин. Затем катализатор сушат на воздухе 4 ч при 130°С.
3
2
3
2
3
Прокаленный катализатор содержит, мас.%: 25,2 WО, 3,8 NiО, носитель - остальное; при этом носитель содержит цеолит - 60 мас.%, γ-AlO- остальное. Катализатор имеет удельную поверхность 186 м/г, объем пор - 0,45 см/г и представляет собой частицы с сечением в виде трилистника с диаметром описанной окружности 1,6 мм и длиной 5-7 мм.
2
3
Катализатор сульфидируют аналогично примеру 1. После сульфидирования катализатор содержит, мас.%: 19,5 W, 2,9 Ni и 8.4 S, носитель - остальное; при этом носитель содержит цеолит - 60 мас.%, γ-AlO- остальное. Изодепарафинизацию дизельной фракции проводят аналогично примеру 2.
Результаты тестирования катализаторов приведены в таблице.
Таблица - Результаты изодепарафинизации дизельной фракции
Номер примера
Температура процесса, °С
H<sub>2</sub>/сырье, нм<sup>3</sup>/м<sup>3</sup>
Объемная скорость подачи, ч<sup>-1</sup>
Содержание азота в сырье, ppm
Выход целевого продукта, %
1
370
900
5,0
менее 1
92,0
2
350
450
5,0
менее 1
94,3
385
450
3,5
12
94,2
3
347
450
5,0
менее 1
93,6
375
900
3,5
10
93,4
4
345
450
5,0
менее 1
93,5
5
340
450
5,0
менее 1
93,6
370
900
3,5
10
94,0
390
900
3,5
20
93,3
6
345
450
5,0
менее 1
93,8
7
342
450
5,0
менее 1
93,4
Таким образом, как видно из приведенных примеров, предложенный  процесс изодепарафинизации позволяет вовлекать в переработку гидроочищенные дизельные фракции с содержанием азотсодержащих соединений до 20 ppm. Предлагаемый катализатор позволяет получать гидрогенизат, соответствующее базовому компоненту дизельного топлива зимнего с предельной температурой фильтруемости не выше минус 38°С согласно ГОСТ Р 55475-2013. Предлагаемый катализатор за счет своего химического состава имеет высокую селективность в отношении изомеризации, о чем свидетельствуют высокие выходы целевого продукта ≥ 93%, а также высокую активность, что позволяет проводить процесс изодепарафинизации при значительно более низких температурах и расходах водорода в сравнении с катализатором-прототипом.